(57)【要約】【課題】本実施形態の課題は、蛍光性を有し、耐候性に優れ、視認性に優れる再帰反射シートを得ることができるフィルムを提供することである。【解決手段】本実施形態は、ポリカーボネート樹脂（Ａ）、蛍光染料（Ｂ）及び白色顔料（Ｃ）を含み、前記蛍光染料（Ｂ）の含有量は、前記ポリカーボネート樹脂（Ａ）１００質量部に対して０．１０質量部以上３．００質量部以下であり、前記白色顔料（Ｃ）の含有量は、前記ポリカーボネート樹脂（Ａ）１００質量部に対して０．０３質量部以上３．００質量部以下である、フィルムである。【選択図】なし【特許請求の範囲】
【請求項１】
ポリカーボネート樹脂（Ａ）、蛍光染料（Ｂ）及び白色顔料（Ｃ）を含み、
前記蛍光染料（Ｂ）の含有量は、前記ポリカーボネート樹脂（Ａ）１００質量部に対して０．１０質量部以上３．００質量部以下であり、
前記白色顔料（Ｃ）の含有量は、前記ポリカーボネート樹脂（Ａ）１００質量部に対して０．０３質量部以上３．００質量部以下である、フィルム。
【請求項２】
前記ポリカーボネート樹脂（Ａ）の前記フィルム中の含有量は、８５質量％以上である請求項１に記載のフィルム。
【請求項３】
前記蛍光染料（Ｂ）が、チオキサンテン系染料、チオインジゴイド系染料、アンスラキノン系染料、ベンズオキサゾールクマリン系染料、ペリレン系染料、ペリレンイミド系染料及びベンゾピラン系染料からなる群から選ばれる少なくとも１種である請求項１又は２に記載のフィルム。
【請求項４】
前記白色顔料（Ｃ）が酸化チタンを含む請求項１乃至３のいずれかに記載のフィルム。
【請求項５】
請求項１乃至４のいずれかに記載のフィルムと、該フィルムの少なくとも片方の面に配置されたアクリル樹脂層と、を有する積層フィルム。
【請求項６】
ヘーズが０．１０％以上２５％以下である請求項５に記載の積層フィルム。
【請求項７】
以下の測定条件におけるＸＹＺ表色系での色度座標（ｘ，ｙ）が、（０．３８７，０．６１０）、（０．３６９，０．５４６）、（０．４２８，０．４９６）および（０．４６０，０．５４０）の４点で囲まれる範囲内にある請求項５または６に記載の積層フィルム；
測定条件：前記積層フィルムと標準白色板を重ね合わせ、前記積層フィルムのアクリル樹脂層側を、反射測定の０°照明、４５°円周受光、標準の光Ｄ６５、２°視野で測定する。前記標準白色板は、反射測定の０°照明、４５°円周受光、標準の光Ｃ、２°視野で測定した際に、ＸＹＺ表色系でのＸＹＺがそれぞれ、Ｘ＝９３．９６、Ｙ＝９５．９０、Ｚ＝１１３．０５を示す。
【請求項８】
反射素子層と該反射素子層の上に配置された表皮層を備える再帰反射シートであって、請求項１乃至７のいずれかに記載の積層フィルムを前記表皮層として用いた再帰反射シート。
【請求項９】
前記積層フィルムのうち、前記アクリル樹脂層が外層となる請求項８に記載の再帰反射シート。
【請求項１０】
反射測定の０°照明、４５°円周受光により、標準の光Ｄ６５、２°視野の条件で前記アクリル樹脂層側から測定したときのＸＹＺ表色系での色度座標（ｘ，ｙ）が、（０．３８７，０．６１０）、（０．３６９，０．５４６）、（０．４２８，０．４９６）および（０．４６０，０．５４０）の４点で囲まれる範囲内にある請求項９に記載の再帰反射シート。
【請求項１１】
前記条件で測定した再帰反射シートのＸＹＺ表色系でのＹ値が、４５以上である請求項１０に記載の再帰反射シート。
【請求項１２】
前記反射素子層が、ビーズ形状のレンズまたはプリズム形状のレンズである請求項８乃至１１のいずれかに記載の再帰反射シート。
【発明の詳細な説明】
【技術分野】
【０００１】
本発明は、蛍光色を有するフィルム、積層フィルム又は再帰反射シートに関する。
【背景技術】
【０００２】
入射した光を光源方向に向けて反射させる再帰反射シートは従来から知られている。その再帰反射性および暗所における優れた視認性を利用して、再帰反射シートは種々の分野で使用されている。
【０００３】
例えば、再帰反射シートを用いた道路標識、工事標識等の標識は、夜間等の暗所で走行する車両のヘッドライトの光源からの光を光源方向、即ち走行する車両の方向へ向けて反射させることができる。そのため、再帰反射シートを用いた標識は、車両の運転者に対して優れた視認性を提供し、明確な情報を伝達することができる。
【０００４】
上記の用途に使用される再帰反射シートとして、再帰反射性能が優れる観点から、封入レンズ型再帰反射シートや、プリズムを用いたプリズム型再帰反射シート（例えば、三角錐型キューブコーナー再帰反射シート）も利用されている。
【０００５】
このような道路標識、工事標識等の標識として用いられる再帰反射シートの表皮材として着色されたフィルムを用いることによって、耐候性や視認性等の優れた特性を再帰反射シートに付与することができる。
【０００６】
また、道路標識等における視認性をさらに向上させるため、再帰反射性能だけでなく蛍光性も標識に付与することが求められている。蛍光性を有する再帰反射シートとしては、蛍光染料を含有した着色層に耐候性を付与するためのスクリーン層を設けた再帰反射シートが特許文献１に開示されている。
【先行技術文献】
【特許文献】
【０００７】
【特許文献１】特開平４−２９２９４０号公報
【発明の概要】
【発明が解決しようとする課題】
【０００８】
しかしながら、再帰反射シートは、さらなる視認性の向上が求められている。
【０００９】
本実施形態の課題は、蛍光性を有し、耐候性に優れ、視認性に優れる再帰反射シートを得ることができるフィルムを提供することである。
【課題を解決するための手段】
【００１０】
（１）  ポリカーボネート樹脂（Ａ）、蛍光染料（Ｂ）及び白色顔料（Ｃ）を含み、
前記蛍光染料（Ｂ）の含有量は、前記ポリカーボネート樹脂（Ａ）１００質量部に対して０．１０質量部以上３．００質量部以下であり、
前記白色顔料（Ｃ）の含有量は、前記ポリカーボネート樹脂（Ａ）１００質量部に対して０．０３質量部以上３．００質量部以下である、フィルム。
【００１１】
（２）  前記ポリカーボネート樹脂（Ａ）の前記フィルム中の含有量は、８５質量％以上である（１）に記載のフィルム。
【００１２】
（３）  前記蛍光染料（Ｂ）が、チオキサンテン系染料、チオインジゴイド系染料、アンスラキノン系染料、ベンズオキサゾールクマリン系染料、ペリレン系染料、ペリレンイミド系染料及びベンゾピラン系染料からなる群から選ばれる少なくとも１種である（１）又は（２）に記載のフィルム。
【００１３】
（４）  前記白色顔料（Ｃ）が酸化チタンを含む（１）乃至（３）のいずれかに記載のフィルム。
【００１４】
（５）  （１）乃至（４）のいずれかに記載のフィルムと、該フィルムの少なくとも片方の面に配置されたアクリル樹脂層と、を有する積層フィルム。
【００１５】
（６）  ヘーズが０．１０％以上２５％以下である（５）に記載の積層フィルム。
【００１６】
（７）  以下の測定条件におけるＸＹＺ表色系での色度座標（ｘ，ｙ）が、（０．３８７，０．６１０）、（０．３６９，０．５４６）、（０．４２８，０．４９６）および（０．４６０，０．５４０）の４点で囲まれる範囲内にある（５）または（６）に記載の積層フィルム；
測定条件：前記積層フィルムと標準白色板を重ね合わせ、前記積層フィルムのアクリル樹脂層側を、反射測定の０°照明、４５°円周受光、標準の光Ｄ６５、２°視野で測定する。前記標準白色板は、反射測定の０°照明、４５°円周受光、標準の光Ｃ、２°視野で測定した際に、ＸＹＺ表色系でのＸＹＺがそれぞれ、Ｘ＝９３．９６、Ｙ＝９５．９０、Ｚ＝１１３．０５を示す。
【００１７】
（８）  反射素子層と該反射素子層の上に配置された表皮層を備える再帰反射シートであって、（１）乃至（７）のいずれかに記載の積層フィルムを前記表皮層として用いた再帰反射シート。
【００１８】
（９）  前記積層フィルムのうち、前記アクリル樹脂層が外層となる（８）に記載の再帰反射シート。
【００１９】
（１０）  反射測定の０°照明、４５°円周受光により、標準の光Ｄ６５、２°視野の条件で前記アクリル樹脂層側から測定したときのＸＹＺ表色系での色度座標（ｘ，ｙ）が、（０．３８７，０．６１０）、（０．３６９，０．５４６）、（０．４２８，０．４９６）および（０．４６０，０．５４０）の４点で囲まれる範囲内にある（９）に記載の再帰反射シート。
【００２０】
（１１）  前記条件で測定した再帰反射シートのＸＹＺ表色系でのＹ値が、４５以上である（１０）に記載の再帰反射シート。
【００２１】
（１２）  前記反射素子層が、ビーズ形状のレンズまたはプリズム形状のレンズである（８）乃至（１１）のいずれかに記載の再帰反射シート。
【発明の効果】
【００２２】
本実施形態の一形態によれば、蛍光性を有し、耐候性に優れ、視認性に優れる再帰反射シートを得ることができるフィルムを提供することができる。
【００２３】
本実施形態の一形態によれば、蛍光性を有し、耐候性に優れ、視認性に優れる再帰反射シートを得ることができる積層フィルムを提供することができる。
【００２４】
本実施形態の一形態によれば、耐候性、視認性及び再帰反射性能に優れた再帰反射シートを提供することが可能となる。
【図面の簡単な説明】
【００２５】
【図１】色度座標（ｘ，ｙ）における（０．３８７，０．６１０）、（０．３６９，０．５４６）、（０．４２８，０．４９６）および（０．４６０，０．５４０）そして最初の（０．３８７，０．６１０）の各座標を順に直線で結ぶことによって囲まれる領域を示す図である。
【図２】実施例における積層フィルムの色度座標（ｘ，ｙ）を示す図である。
【図３】実施例における再帰反射シートの色度座標（ｘ，ｙ）を示す図である。
【発明を実施するための形態】
【００２６】
＜ポリカーボネート樹脂（Ａ）＞
本実施形態のフィルムは、フィルムの耐候性及び蛍光維持の観点から、基材として、ポリカーボネート樹脂を用いる。
【００２７】
ポリカーボネート樹脂（Ａ）は、特に制限されるものではなく、例えば、芳香環を有する芳香族ポリカーボネート樹脂が挙げられる。ポリカーボネート樹脂（Ａ）は、芳香環を有さないポリカーボネート樹脂を用いてもよいが、入手のし易さの観点から、芳香族ポリカーボネートを用いることが好ましい。ポリカーボネート樹脂（Ａ）は、１種を単独で用いてもよく、２種以上を組み合わせて用いてもよい。
【００２８】
ポリカーボネート樹脂（Ａ）は、温度等の条件によって、フィルムとして成形可能な流動性を有することが好ましい。流動性は、例えば、ＩＳＯ１１３３に準拠した、３００℃、１．２ｋｇｆの条件で測定されたメルトボリュームフローレート（ＭＶＲ）を指標とすることができる。ポリカーボネート樹脂（Ａ）のＭＶＲは、５〜７０ｃｍ３／１０ｍｉｎであることが好ましく、７〜６０ｃｍ３／１０ｍｉｎであることがより好ましく、９〜５０ｃｍ３／１０ｍｉｎであることがさらに好ましい。
【００２９】
ポリカーボネート樹脂の製造方法としては、特に制限されるものではなく、任意の製造方法を選択して製造することができる。製造方法としては、例えば、ジヒドロキシ化合物とカーボネート前駆体とを用いて重合する方法が挙げられる。より具体的には、製造方法として、例えば、ジヒドロキシ化合物とカーボネート前駆体とを、有機相と水相との界面にて反応させることによりポリカーボネート樹脂を製造する界面重縮合法が挙げられる。また、例えば、ジヒドロキシ化合物とカーボネート前駆体を、触媒存在下、溶融状態にてエステル交換反応させることによりポリカーボネート樹脂を製造する溶融重縮合法が挙げられる。
【００３０】
ジヒドロキシ化合物としては、特に制限されるものではないが、例えば、脂肪族ジヒドロキシ化合物、又は芳香族ジヒドロキシ化合物等が挙げられる。芳香族ジヒドロキシ化合物としては、例えば、２個のフェノール性水酸基を有する芳香族化合物が挙げられる。芳香族ジヒドロキシ化合物の具体例としては、２，２−ビス（４−ヒドロキシフェニル）プロパン（ビスフェノールＡ）、ビス（４−ヒドロキシフェニル）メタン、２，２−ビス（４−ヒドロキシー３，５−ジメチルフェニル）プロパン等が挙げられる。
【００３１】
カーボネート前駆体としては、特に制限されるものではないが、カルボニルハライド、カルボニルエステル、又はハロホルメート等が挙げられる。カーボネート前駆体の具体例としては、ホスゲン、ジフェニルカーボネート、又は２価フェノールのハロホルメート等が挙げられる。
【００３２】
ポリカーボネート樹脂（Ａ）のフィルム中の含有量は、８５質量％以上であることが好ましく、９０質量％以上であることがより好ましく、９５質量％以上であることがさらに好ましく、９９質量％以上であることが特に好ましい。
【００３３】
フィルムは、ポリカーボネート樹脂（Ａ）、蛍光染料（Ｂ）及び白色顔料（Ｃ）以外に、必要に応じて、安定剤、滑剤、加工助剤、艶消し剤、光拡散剤、可塑剤、耐衝撃助剤、発泡剤、充填剤、着色剤、抗菌剤、防かび剤、離型剤、帯電防止剤、光安定剤、紫外線吸収剤、抗酸化剤等の各種配合剤を含むことができる。
【００３４】
配合剤の総量は、例えば、ポリカーボネート樹脂（Ａ）１００質量部に対して、０．０１〜１０質量部であり、０．０５〜８質量部であることが好ましく、０．１〜６質量部であることがより好ましい。
【００３５】
紫外線吸収剤の種類としては、例えば、ベンゾトリアゾール系紫外線吸収剤又はトリアジン系紫外線吸収剤が挙げられる。
【００３６】
ベンゾトリアゾール系紫外線吸収剤の市販品としては、例えば、ＢＡＳＦ社製の「チヌビン２３４」、ＡＤＥＫＡ社製の「アデカスタブＬＡ−３１」（いずれも商品名）等が挙げられる。
【００３７】
トリアジン系紫外線吸収剤の市販品としては、例えば、ＢＡＳＦ社の「チヌビン１５７７」、ＡＤＥＫＡ社製の「ＬＡ−Ｆ７０」、「ＬＡ−４６」（いずれも商品名）等が挙げられる。
【００３８】
紫外線吸収剤は、１種を単独で用いてもよく、２種以上を組み合わせて用いてもよい。
【００３９】
紫外線吸収剤の含有量は、ポリカーボネート樹脂（Ａ）１００質量部に対して、０．１〜１０質量部であることが好ましく、０．２〜８質量部であることがより好ましく、０．３〜６質量部であることがさらに好ましい。紫外線吸収剤の含有量が０．１質量部以上である場合、得られるフィルムに良好な耐候性を付与することができる。また、紫外線吸収剤の含有量が１０質量部以下である場合、十分な耐候性を維持しつつ、製造コストを抑制できる。
【００４０】
抗酸化剤としては、例えば、公知の化合物を用いることができる。抗酸化剤としては、特に制限されるものではないが、例えば、フェノール系抗酸化剤又はホスファイト系酸化防止剤が好ましく挙げられる。
【００４１】
フェノール系抗酸化剤としては、例えば、フェノール系化合物のヒドロキシル基のオルト位に嵩高い基が存在し、フェノール性ヒドロキシル基の性質を隠蔽したヒンダードフェノール系化合物が挙げられる。
【００４２】
抗酸化剤もしくは抗酸化剤を含有する組成物の市販品としては、例えば、ＢＡＳＦ社製の「ＩＲＧＡＮＯＸ１０１０」、「ＩＲＧＡＮＯＸ１０７６」、「ＩＲＧＡＮＯＸ１０９８」、「ＩＲＧＡＮＯＸ２４５」、「ＩＲＧＡＮＯＸ３１１４」（いずれも商品名）、ＡＤＥＫＡ社製の「アデカスタブＡＯ−２０」、「ＡＯ−５０」、「ＡＯ−６０」、「ＡＯ−８０」、「ＡＯ−３３０」、「２１１２」（いずれも商品名）等が挙げられる。
【００４３】
抗酸化剤は、１種を単独で用いてもよく、２種以上を組み合わせて用いてもよい。
【００４４】
抗酸化剤の含有量は、ポリカーボネート樹脂（Ａ）１００質量部に対して、０．０１〜２質量部であることが好ましく、０．０２〜１．５質量部であることがより好ましく、０．０３〜１質量部であることがさらに好ましい。抗酸化剤の含有量が０．０１質量部以上である場合、ポリカーボネート樹脂（Ａ）、蛍光染料（Ｂ）及び白色顔料（Ｃ）を含むポリカーボネート樹脂組成物をペレット状又はフィルム状に成形する際に生じる熱による着色（熱着色）を抑制することができる。また、抗酸化剤の含有量が２質量部以下である場合、十分な耐熱着色性を維持しつつ、製造コストを抑制できる。
【００４５】
＜蛍光染料（Ｂ）＞
本実施形態のフィルムは蛍光染料（Ｂ）を含有する。
【００４６】
蛍光染料（Ｂ）は、特に制限されるものではなく、例えば公知の蛍光染料を用いることができる。蛍光染料（Ｂ）は、再帰反射シートとして要求される色度座標（ｘ，ｙ）を考慮して、適宜選択して用いることが好ましい。
【００４７】
再帰反射シートとして要求される色度座標（ｘ，ｙ）に関して、例えば、ＡＳＴＭ Ｄ４９５６では、黄緑色（Ｆｌｕｏｒｅｓｃｅｎｔ  Ｙｅｌｌｏｗ−Ｇｒｅｅｎ）の再帰反射シートの色が、（０．３８７，０．６１０）、（０．３６９，０．５４６）、（０．４２８，０．４９６）および（０．４６０，０．５４０）の４点で囲まれる範囲内であり、黄色（Ｆｌｕｏｒｅｓｃｅｎｔ  Ｙｅｌｌｏｗ）の再帰反射シートの色が、（０．４７９，０．５２０）、（０．４４６，０．４８３）、（０．５１２，０．４２１）および（０．５５７，０．４４２）の４点で囲まれる範囲内であり、橙色（Ｆｌｕｏｒｅｓｃｅｎｔ  Ｏｒａｎｇｅ）の再帰反射シートの色が、（０．５８３，０．４１６）、（０．５３５，０．４００）、（０．５９５，０．３５１）および（０．６４５，０．３５５）の４点で囲まれる範囲内であることが開示されている。再帰反射シートは、必要に応じていずれかの色度座標（ｘ，ｙ）の範囲を満たすことが好ましい。
【００４８】
ここで、例示した４点で囲まれる範囲とは、図１に示すように、色度座標（ｘ，ｙ）における（０．３８７，０．６１０）、（０．３６９，０．５４６）、（０．４２８，０．４９６）および（０．４６０，０．５４０）そして最初の（０．３８７，０．６１０）の各座標を順に直線で結ぶことによって囲まれる領域を意味する。
【００４９】
蛍光染料の種類は、チオキサンテン系染料、チオインジゴイド系染料、アンスラキノン系染料、ベンズオキサゾールクマリン系染料、ペリレン系染料、ペリレンイミド系染料、ベンゾピラン系染料からなる群から選ばれる少なくとも１種であることが好ましい。
【００５０】
蛍光染料の市販品の具体例としては、例えば、チオキサンテン系染料であるＣ．Ｉ．Ｓｏｌｖｅｎｔ  Ｙｅｌｌｏｗ９８から成る大日精化工業（株）製「ＤＩＭＩＣ  ＭＢＲ−Ｄ７０」、アンスラキノン系染料であるＣ．Ｉ．Ｓｏｌｖｅｎｔ  Ｏｒａｎｇｅ６３から成る大日精化工業（株）製「ＤＩＭＩＣ  ＭＢＲ  Ｄ−７４」、ペリレン系染料であるＣ．Ｉ．Ｓｏｌｖｅｎｔ  Ｏｒａｎｇｅ５５から成る大日精化工業（株）製「ＤＩＭＩＣ  ＭＢＲ  １２０８３０  オレンジ」、同じくペリレン系染料であるＢＡＳＦ社製「Ｌｕｍｏｇｅｎ  Ｆ  Ｙｅｌｌｏｗ  ０８３」、「Ｌｕｍｏｇｅｎ  Ｆ  Ｙｅｌｌｏｗ  １７０」、ペリレンイミド系染料であるＢＡＳＦ社製「Ｌｕｍｏｇｅｎ  Ｆ  Ｏｒａｎｇｅ  ２４０」、「Ｌｕｍｏｇｅｎ  Ｆ  Ｒｅｄ  ３０５」、ベンゾピラン系染料であるＣ．Ｉ．Ｓｏｌｖｅｎｔ  Ｒｅｄ１９７から成る大日精化工業（株）製「ＭＢＲ  Ｄ−７５」等が挙げられる。
【００５１】
蛍光染料（Ｂ）の含有量は、ポリカーボネート樹脂（Ａ）１００質量部に対して、０．１０質量部以上３．００質量部以下である。蛍光染料（Ｂ）の含有量を０．１０質量部以上３．００質量部以下とすることで、フィルムを所望の色度座標（ｘ，ｙ）の範囲内により容易に収めることが可能となる。蛍光染料（Ｂ）の含有量は、より好ましくは、０．２０質量部以上２．５０質量部以下であり、さらに好ましくは０．３０質量部以上２．００質量部以下である。
【００５２】
＜白色顔料（Ｃ）＞
本実施形態のフィルムは、白色顔料（Ｃ）を含有する。
【００５３】
白色顔料（Ｃ）は、特に制限されるものではなく、適宜選択して用いることができる。
【００５４】
白色顔料（Ｃ）としては、例えば、酸化チタン又は酸化亜鉛等が挙げられる。また、白色顔料（Ｃ）は、入手のし易さ等の観点から、酸化チタンであることが好ましい。
【００５５】
酸化チタンの平均粒子径（体積平均：Ｄ５０）は、５００ｎｍ以下であることが好ましい。平均粒子径が５００ｎｍ以下である酸化チタンを用いることで、得られるフィルムの透明性の低下を抑制し易くなり、また、得られる再帰反射シートの輝度を向上させることが容易となる。酸化チタンの平均粒子径は、３００ｎｍ以下であることがより好ましく、１００ｎｍ以下であることがさらに好ましい。
【００５６】
酸化チタンの市販品の具体例としては、酸化チタンを主成分として含有する白色顔料である大日精化工業（株）製「ＤＩＭＩＣ  ＭＢＲ  ０３０  ホワイト」、「ＤＩＭＩＣ  ＭＢＲ  ００２  ホワイト」が挙げられる。
【００５７】
白色顔料（Ｃ）の含有量は、ポリカーボネート樹脂（Ａ）１００質量部に対して、０．０３質量部以上３．００質量部以下である。白色顔料（Ｃ）の含有量を０．０３質量部以上とすることで、得られる再帰反射シートの輝度をより効果的に向上させることが可能となる。白色顔料（Ｃ）の含有量を３．００質量部以下とすることで、フィルムのヘーズをより効果的に抑制することができる。その結果、得られる再帰反射シートの視認性を良好に保つことができる。
【００５８】
＜その他の着色剤＞
本実施形態のフィルムは、蛍光染料（Ｂ）および白色顔料（Ｃ）以外にも、必要に応じて、その他の着色剤を含有することができる。
【００５９】
着色剤としては、特に制限されるものではなく、染料又は顔料を任意に選択して用いることが可能である。着色剤は、１種を単独で用いてもよく、２種以上を組み合わせて用いてもよい。
【００６０】
着色剤としては、得られる積層フィルムの透明性や再帰反射シートの視認性の観点から、染料を用いることが好ましい。
【００６１】
＜アクリル樹脂（Ｄ）＞
本実施形態の積層フィルムは、本実施形態のフィルムと、該フィルムの少なくとも片方の面に配置されたアクリル樹脂層（アクリル樹脂フィルムとも称す）を有する。アクリル樹脂フィルムは、アクリル樹脂（Ｄ）を含む。
【００６２】
アクリル樹脂（Ｄ）としては、特に制限されるものではないが、例えば、メタクリル酸アルキル単位を主成分とする熱可塑性重合体（Ｄ−１）を用いてもよいし、後述するゴム含有重合体（Ｄ−２）を用いても良い。また、アクリル樹脂（Ｄ）としては、それらを単独で用いてもよく、又は組み合わせて用いてもよい。
【００６３】
アクリル樹脂（Ｄ）中の熱可塑性重合体（Ｄ−１）とゴム含有重合体（Ｄ−２）の含有量としては、熱可塑性重合体（Ｄ−１）を０〜１００質量％、ゴム含有重合体（Ｄ−２）を１００〜０質量％とすることが好ましい。また、熱可塑性重合体（Ｄ−１）のアクリル樹脂（Ｄ）中の含有量を２０〜８０質量％とし、ゴム含有重合体（Ｄ−２）のアクリル樹脂（Ｄ）中の含有量を８０〜２０質量％とすることがより好ましい。また、熱可塑性重合体（Ｄ−１）の含有量を４０〜６０質量％とし、ゴム含有重合体（Ｄ−２）の含有量を６０〜４０質量％とすることがさらに好ましい。
【００６４】
アクリル樹脂（Ｄ）のアクリル樹脂フィルム中の含有量は、８５質量％以上であることが好ましく、９０質量％以上であることがより好ましく、９５質量％以上であることがさらに好ましく、９９質量％以上であることが特に好ましい。
【００６５】
なお、本明細書において、「（メタ）アクリル」は「アクリル」または「メタクリル」を示す。
【００６６】
また、アクリル樹脂フィルムは、必要に応じて、安定剤、滑剤、加工助剤、艶消し剤、光拡散剤、可塑剤、耐衝撃助剤、発泡剤、充填剤、着色剤、抗菌剤、防かび剤、離型剤、帯電防止剤、光安定剤、紫外線吸収剤、抗酸化剤等の各種配合剤を含むことができる。
【００６７】
配合剤の総量は、例えば、アクリル樹脂（Ｄ）１００質量部に対して、０．１〜１０質量部であり、０．２〜８質量部であることが好ましく、０．３〜６質量部であることがより好ましい。
【００６８】
紫外線吸収剤の種類としては、ポリカーボネート樹脂（Ａ）の項に記載したものと同様のものを用いることができる。紫外線吸収剤は、１種を単独で用いても良いし、２種以上を組み合わせて用いても良い。
【００６９】
紫外線吸収剤の含有量は、アクリル樹脂（Ｄ）１００質量部に対して、０．１〜１０質量部であることが好ましく、０．２〜８質量部であることがより好ましく、０．３〜６質量部であることがさらに好ましい。紫外線吸収剤の含有量が０．１質量部以上である場合、得られるアクリル樹脂フィルムに効果的に耐候性を付与することができる。そのため、積層されている本実施形態のフィルム中のポリカーボネート樹脂（Ａ）や蛍光染料（Ｂ）を効果的に保護することができる。また、紫外線吸収剤の含有量が１０質量部以下である場合、十分な耐候性を維持しつつ、製造コストを抑制できる。
【００７０】
光安定剤としては、特に制限されるものではないが、例えば公知の化合物を用いることができ、ヒンダードアミン系ラジカル捕捉剤が好ましく用いられる。
【００７１】
ヒンダードアミン系ラジカル捕捉剤は、窒素原子の隣接する２つの炭素原子に複数の立体障害作用を示す置換基を持ったピペリジン環を有する化合物である。このような立体障害作用を示す置換基としては、例えば、メチル基等を挙げることができる。このような置換基を有する化合物の好ましい例としては、２，２，６，６−テトラメチル−４−ピペリジル基を有する化合物、および１，２，２，６，６−ペンタメチル−４−ピペリジル基を有する化合物等を挙げることができる。ヒンダードアミン系ラジカル捕捉剤もしくはヒンダードアミン系ラジカル捕捉剤を含有する組成物の市販品としては、例えば、ＢＡＳＦ社製の商品名：チマソーブ１１９ＦＬ、２０２０ＦＤＬ、９４４ＦＤ、９４４ＬＤ、チヌビン６２２ＬＤ、１２３Ｓ、１４４、７６５、７７０、７７０ＤＦ、７７０ＦＬ、１１１ＦＤ、１２３、２９２、三共（株）製の商品名：サノールＬＳ−７７０、ＬＳ−７６５、ＬＳ−２９２、ＬＳ−２６２６、ＬＳ−７４４、ＬＳ−４４０、ＡＤＥＫＡ社製の商品名：アデカスタブＬＡ−５２、ＬＡ−５７、ＬＡ−６２、ＬＡ−６３Ｐ、ＬＡ−６８、ＬＡ−８１、ＬＡ−８２、ＬＡ−８７等が挙げられる。光安定剤は、１種を単独で用いてもよく、２種以上を組み合わせて用いてもよい。
【００７２】
光安定剤の含有量は、アクリル樹脂（Ｄ）１００質量部に対して、０．０１〜５質量部であることが好ましく、０．０３〜４質量部であることがより好ましく、０．０５〜３質量部であることがさらに好ましい。光安定剤の含有量が０．０１質量部以上である場合、アクリル樹脂フィルムに良好な耐候性を付与することができる。また、光安定剤の含有量が５質量部以下である場合、十分な耐候性を維持しつつ、製造コストを抑制できる。
【００７３】
抗酸化剤としては、ポリカーボネート樹脂（Ａ）の項に記載したものと同様のものを用いることができる。
【００７４】
抗酸化剤は、１種を単独で用いてもよく、２種以上を組み合わせて用いてもよい。
【００７５】
抗酸化剤の含有量は、アクリル樹脂（Ｄ）１００質量部に対して、０．０１〜２質量部であることが好ましく、０．０２〜１．５質量部であることがより好ましく、０．０３〜１質量部であることがさらに好ましい。抗酸化剤の含有量が０．０１質量部以上である場合、アクリル樹脂（Ｄ）を含むアクリル樹脂組成物をペレット状およびフィルム状に成形する際に生じる熱着色を効果的に抑制することができる。また、抗酸化剤の含有量が２質量部以下である場合、十分な耐熱着色性を効果的に維持しつつ、製造コストを抑制できる。
【００７６】
＜熱可塑性重合体（Ｄ−１）＞
メタクリル酸アルキル単位を主成分とする熱可塑性重合体（Ｄ−１）としては、アクリル樹脂フィルムの耐熱性の観点から、メタクリル酸アルキル５０〜１００質量％、アクリル酸アルキル０〜５０質量％、およびこれら（メタクリル酸アルキル、アクリル酸アルキル）と共重合可能な二重結合を有する他の単量体（以下、二重結合を有する単量体と称す）０〜４９質量％を含有する単量体成分を重合して得られる重合体が好ましい。
【００７７】
メタクリル酸アルキルとしては、例えば、アルキル基が直鎖状は分岐鎖状のものが挙げられる。
【００７８】
メタクリル酸アルキルの具体例としては、例えば、メタクリル酸メチル、メタクリル酸エチル、メタクリル酸プロピルおよびメタクリル酸ｎ−ブチルが挙げられる。これらは１種を単独でまたは２種以上を組み合わせて使用できる。
【００７９】
アクリル酸アルキルの具体例としては、例えば、アクリル酸メチル、アクリル酸エチル、アクリル酸プロピル、アクリル酸ｎ−ブチル、アクリル酸２−エチルヘキシルおよびアクリル酸ｎ−オクチルが挙げられる。これらの中で、アクリル酸ｎ−ブチルが好ましい。これらは１種を単独でまたは２種を組み合わせて使用できる。
【００８０】
二重結合を有する単量体としては、例えば、アクリル酸低級アルコキシ、アクリル酸シアノエチル、アクリルアミド、（メタ）アクリル酸等のアクリル系単量体；スチレン、アルキル置換スチレン等の芳香族ビニル単量体；およびアクリロニトリル、メタクリロニトリル等のシアン化ビニル単量体が挙げられる。これらは１種を単独でまたは２種以上を組み合わせて使用できる。
【００８１】
メタクリル酸アルキルの含有量は、アクリル樹脂フィルムの耐熱性の点から、好ましくは５０〜１００質量％、より好ましくは８５〜９９．９質量％、さらに好ましくは９２〜９９．９質量％である。
【００８２】
アクリル酸アルキルの含有量は、アクリル樹脂フィルムの耐熱性の点から、好ましくは０〜４０質量％、より好ましくは０．１〜１５質量％、さらに好ましくは０．１〜８質量％である。
【００８３】
二重結合を有する単量体の単量体成分中の含有量は、アクリル樹脂フィルムの耐熱性の点で、好ましくは０〜４９質量％であり、より好ましくは０〜３５質量％である。
【００８４】
また、単量体成分には、連鎖移動剤を含むことができる。
【００８５】
連鎖移動剤としては、例えば、炭素数２〜２０のアルキルメルカプタン、メルカプト酸類、チオフェノールおよび四塩化炭素が挙げられる。これらは１種を単独でまたは２種以上を組み合わせて使用できる。連鎖移動剤としては、例えば、ｎ−オクチルメルカプタンが挙げられる。
【００８６】
熱可塑性重合体（Ｄ−１）としては、重合体の還元粘度（重合体０．１ｇをクロロホルム１００ｍｌに溶解し、２５℃で測定）が０．１Ｌ／ｇ以下であるものが好ましい。
【００８７】
熱可塑性重合体（Ｄ−１）の重合方法としては、例えば、懸濁重合法、乳化重合法および塊状重合法が挙げられる。
【００８８】
＜ゴム含有重合体（Ｄ−２）＞
アクリル樹脂（Ｄ）には、必要に応じて、ゴム含有重合体（Ｄ−２）を含有させることもできる。
【００８９】
ゴム含有重合体（Ｄ−２）は、アクリル酸アルキルおよび多官能性単量体を必須成分として含む単量体成分（Ｄ−２−ａ）を重合して得られるゴム重合体（Ｄ２ａ）の存在下に、メタクリル酸アルキルを必須成分として含む単量体成分（Ｄ−２−ｂ）を重合して得られたゴム含有重合体である。
【００９０】
アクリル酸アルキルとしては、例えば、熱可塑性重合体（Ｄ−１）で記載したものと同様のものを用いることができる。
【００９１】
多官能性単量体としては、例えば、共重合性の二重結合を１分子内に２個以上有する架橋性単量体が挙げられる。多官能性単量体としては、例えば、ジ（メタ）アクリル酸エチレングリコール、ジ（メタ）アクリル酸１，３−ブチレングリコール、ジ（メタ）アクリル酸１，４−ブチレングリコール、ジ（メタ）アクリル酸プロピレングリコール等のジ（メタ）アクリル酸アルキレングリコール；ジビニルベンゼン、トリビニルベンゼン等のポリビニルベンゼン；トリアリルシアヌレート、トリアリルイソシアヌレート等のシアヌレート系単量体；メタクリル酸アリル等のα，β−不飽和カルボン酸；ジカルボン酸のアリル、メタリルまたはクロチルエステル等が挙げられる。これらは１種を単独でまたは２種以上を組み合わせて使用できる。
【００９２】
単量体成分（Ｄ−２−ａ）において、アクリル酸アルキルおよび多官能性単量体以外の単量体としては、例えば、メタクリル酸アルキル、またはこれら（アクリル酸アルキル、多官能性単量体）と共重合可能な二重結合を有する他の単量体が挙げられる。
【００９３】
メタクリル酸アルキルおよび共重合可能な二重結合を有する他の単量体としては、例えば、熱可塑性重合体（Ｄ−１）で記載したものと同様のものを用いることができる。
【００９４】
単量体成分（Ｄ−２−ａ）は、連鎖移動剤を含むことができる。連鎖移動剤としては、例えば、熱可塑性重合体（Ｄ−１）で記載したものと同様のものを用いることができる。
【００９５】
ゴム重合体（Ｄ２ａ）のガラス転移温度（以下、Ｔｇという）は、ゴム含有重合体（Ｄ−２）の柔軟性の点から、好ましくは２５℃未満、より好ましくは１０℃以下、さらに好ましくは０℃以下である。
【００９６】
なお、本発明において、Ｔｇはポリマーハンドブック〔Ｐｏｌｙｍｅｒ  ＨａｎｄＢｏｏｋ（Ｊ．Ｂｒａｎｄｒｕｐ，Ｉｎｔｅｒｓｃｉｅｎｃｅ，１９８９）〕に記載されている値を用いてＦＯＸの式から算出した値をいう。
【００９７】
ゴム含有重合体（Ｄ−２）は、ゴム重合体（Ｄ２ａ）の存在下に、メタクリル酸アルキルを主成分として含む単量体成分（Ｄ−２−ｂ）を重合して得られたゴム含有重合体であることが好ましい。
【００９８】
単量体成分（Ｄ−２−ｂ）は、メタクリル酸アルキル以外に、これと共重合可能な二重結合を有する他の単量体（例えば、熱可塑性重合体（Ｄ−１）で記載したもの）を含むことができる。また、単量体成分（Ｄ−２−ｂ）は、連鎖移動剤を含むことができる。連鎖移動剤としては、例えば、熱可塑性重合体（Ｄ−１）で記載したものと同様のものを用いることができる。
【００９９】
＜ゴム含有重合体（Ｄ−２）の製造方法＞
ゴム含有重合体（Ｄ−２）の製造法としては、例えば、逐次多段乳化重合法が挙げられる。また、ゴム含有重合体（Ｄ−２）の製造法としては、例えば、ゴム状重合体（Ｄ２ａ）の存在下に、必要に応じて単量体成分（Ｄ−２−ｂ）を逐次多段乳化重合させた後に、さらに他の単量体成分を重合する際に懸濁重合系に転換させる乳化懸濁重合法が挙げられる。
【０１００】
ゴム含有重合体（Ｄ−２）を逐次多段乳化重合法で製造する方法としては、例えば、ゴム状重合体（Ｄ２ａ）を得るための単量体成分（Ｄ−２−ａ）、水および界面活性剤を混合して調製した乳化液を反応器に供給して重合し、その後、単量体成分（Ｄ−２−ｂ）をそれぞれ順に反応器に供給して重合する方法が挙げられる。
【０１０１】
上記の方法で得られたゴム含有重合体（Ｄ−２）を用いて得られるアクリル樹脂フィルムは、フィルム中のフィッシュアイ数が少ないという特性を有する点で、好ましい。
【０１０２】
ゴム含有重合体（Ｄ−２）を逐次多段乳化重合法で製造する際に使用される界面活性剤としては、例えば、アニオン系、カチオン系およびノニオン系の界面活性剤が挙げられる。これらは１種を単独でまたは２種以上を組み合わせて使用できる。
【０１０３】
単量体成分（Ｄ−２−ａ）、水および界面活性剤を混合して乳化液を調製する方法としては、例えば、水中に単量体成分（Ｄ−２−ａ）を仕込んだ後、界面活性剤を投入する方法；水中に界面活性剤を仕込んだ後に単量体成分（Ｄ−２−ａ）を投入する方法；および単量体成分（Ｄ−２−ａ）中に界面活性剤を仕込んだ後に水を投入する方法が挙げられる。
【０１０４】
得られたゴム含有重合体（Ｄ−２）のラテックスは、必要に応じて、濾材を配した濾過装置を用いて処理することができる。この濾過処理は、ゴム含有重合体（Ｄ−２）のラテックスから重合中に発生したスケールの除去は重合原料中若しくは重合中に外部から混入する夾雑物の除去に使用される。
【０１０５】
ゴム含有重合体（Ｄ−２）はゴム含有重合体（Ｄ−２）を含むラテックスから回収することによって粉状物として得ることができる。
【０１０６】
ゴム含有重合体（Ｄ−２）を含むラテックスからゴム含有重合体（Ｄ−２）を回収する方法としては、例えば、塩析は酸析による凝固方法、噴霧乾燥法および凍結乾燥法が挙げられる。
【０１０７】
ゴム含有重合体（Ｄ−２）を、金属塩を用いた塩析処理による凝固法で回収する場合、最終的に得られたゴム含有重合体（Ｄ−２）中への残存金属含有量を８００ｐｐｍ以下にすることが好ましく、残存金属の含有量は少ないほど好ましい。
【０１０８】
ゴム含有重合体（Ｄ−２）中の単量体成分を重合する際に使用される重合開始剤としては、特に制限されるものではなく、例えば公知のものを使用できる。重合開始剤の添加方法としては、例えば、水相、単量体相のいずれか片方に添加する方法または双方に添加する方法が挙げられる。
【０１０９】
上記の重合開始剤としては、例えば、過酸化物、アゾ系開始剤および過酸化物はアゾ系開始剤と酸化剤・還元剤を組み合わせたレドックス系開始剤が挙げられる。
【０１１０】
ゴム含有重合体（Ｄ−２）を含むラテックスを得るための重合温度としては、用いる重合開始剤の種類や量によって異なるが、例えば４０〜１２０℃が挙げられる。
【０１１１】
＜フィルム＞
本実施形態のフィルムは、ポリカーボネート樹脂（Ａ）、蛍光染料（Ｂ）及び白色顔料（Ｃ）を少なくとも含むポリカーボネート樹脂組成物を成形して得ることができる。
【０１１２】
本実施形態の積層型フィルムは、本実施形態のフィルムと、該フィルムの少なくとも片方の面に配置されたアクリル樹脂層を有する。
【０１１３】
本実施形態の再帰反射シートは、反射素子層と該反射素子層の上に配置された表皮層を備え、前記表皮層として本実施形態の積層フィルムを用いる。該形態において、ポリカーボネート樹脂フィルムが反射素子層に面し、アクリル樹脂フィルムが外層となることが好ましい。
【０１１４】
本実施形態の積層フィルムを表皮層として用いた再帰反射シートは、輝度に優れることから視認性にも優れ、且つ長期間の耐候性試験もしくは屋外で暴露された際にも外観の変化の少ない、良好な耐候性を有する。
【０１１５】
本実施形態の積層フィルムは、以下の測定条件で測定した際のＸＹＺ表色系での色度座標（ｘ，ｙ）が、前述したＡＳＴＭ Ｄ４９５６における色度座標（ｘ，ｙ）の範囲のいずれかを満たすことが好ましい。
【０１１６】
測定条件：積層フィルムと標準白色板を重ね合わせ、該積層フィルムのアクリル樹脂層側を、反射測定の０°照明、４５°円周受光、標準の光Ｄ６５、２°視野で測定する。ここで用いた標準白色板は、反射測定の０°照明、４５°円周受光、標準の光Ｃ、２°視野で測定した際に、ＸＹＺ表色系でのＸＹＺがそれぞれ、Ｘ＝９３．９６、Ｙ＝９５．９０、Ｚ＝１１３．０５を示す。
【０１１７】
また、積層フィルムは上記測定条件で測定した際の色度座標（ｘ，ｙ）が、（０．３８７，０．６１０）、（０．３６９，０．５４６）、（０．４２８，０．４９６）および（０．４６０，０．５４０）の４点で囲まれる範囲内にあることがより好ましい。
【０１１８】
アクリル樹脂層は、本実施形態のフィルム（ポリカーボネート樹脂フィルムとも称す）の片面のみに配置されてもよく、両面に配置されていてもよい。
【０１１９】
積層フィルムの厚みは、３０〜５００μｍであることが好ましい。積層フィルムの厚みが３０μｍ以上であれば、積層フィルムの取扱いが容易となる。また、積層フィルムの厚みが５００μｍ以下であれば、製造コストを抑制することができる。積層フィルムの厚みは、６０〜４５０μｍであることがより好ましく、７０〜４００μｍであることがさらに好ましい。
【０１２０】
本実施形態のフィルムの厚みは、２０〜４５０μｍであることが好ましい。本実施形態のフィルムの厚みが２０μｍ以上であれば、積層フィルムに十分な靭性を効果的に付与することができる。本実施形態のフィルムの厚みが４５０μ以下であれば、製造コストを抑制することができる。本実施形態のフィルムの厚みは、４０〜４００μｍであることがより好ましく、５０〜３５０μｍであることがさらに好ましい。
【０１２１】
また、ポリカーボネート樹脂フィルムは、単層で構成されていてもよく、複数の層で構成されていてもよい。
【０１２２】
アクリル樹脂層の厚みは、１０〜２００μｍであることが好ましい。アクリル樹脂層の厚みが１０μ以上であれば、ポリカーボネート樹脂フィルムおよび蛍光染料をより効果的に保護することができる。アクリル樹脂層の厚みが２００μｍ以下であれば、製造コストを抑制することができる。アクリル樹脂層の厚みは、１５〜１５０μｍであることがより好ましく、２０〜１００μｍであることがさらに好ましい。
【０１２３】
また、アクリル樹脂層は、単層で構成されていてもよく、複数の層で構成されていてもよい。
【０１２４】
積層フィルムのヘーズは、０．１０％以上２５％以下であることが好ましい。積層フィルムのヘーズが０．１０％以上２５％以下であれば、該積層フィルムを用いた再帰反射シートの視認性および再帰反射性能を効果的に確保することができる。積層フィルムのヘーズは、０．１０％以上２２％以下であることがより好ましく、０．１０％以上１９％以下であることがさらに好ましい。
【０１２５】
＜積層フィルムの製造方法＞
本実施形態の積層フィルムを製造する方法としては、特に制限されるものではなく、例えば、公知の各種方法を用いることができる。積層フィルムを製造する方法としては、例えば、フィードブロックダイ又はマルチマニホールドダイ等を介した共押出成形法でポリカーボネート樹脂組成物とアクリル樹脂組成物からなる積層構造を形成する方法や、ポリカーボネート樹脂組成物とアクリル樹脂組成物を夫々Ｔダイを用いた溶融押出し法等を用いてフィルム状に成形して、その２種のフィルムを熱ラミネート法により積層させる方法が挙げられる。また、ポリカーボネート樹脂組成物をフィルム状にし、その後アクリル樹脂組成物を溶融押出し法によりポリカーボネート樹脂フィルム上に配置する押し出しラミネーション法等も挙げられる。この場合、ポリカーボネート樹脂組成物とアクリル樹脂組成物を入れ替えて製造しても良い。また、ポリカーボネート樹脂組成物とアクリル樹脂組成物をそれぞれフィルム状に成形した後、接着剤層および／もしくは粘着剤層を設けて貼り合わせる方法でもよい。
【０１２６】
特に経済性、工程簡略化の観点から、共押出成形法によりポリカーボネート樹脂組成物及びアクリル樹脂組成物の積層構造を形成することが好ましい。具体的には、例えば、上述したようなフィードブロックダイ又はマルチマニホールドダイを介した共押出成形法が特に好ましい。
【０１２７】
また、溶融押出しをする場合は、外観不良の原因となる核や異物を取り除く為に、２００メッシュ以上のスクリーンメッシュで溶融状態にある各々の層を構成する樹脂組成物を濾過しながら押出しすることが好ましい。
【０１２８】
＜再帰反射シート＞
再帰反射シートの種類としては、例えば、封入レンズ型再帰反射シート、アルミニウム蒸着を施したガラスビーズを基材に埋め込んだカプセル型再帰反射シート、プリズム加工を施した樹脂シートを反射体として使用したプリズム型再帰反射シート等がある。本実施形態の再帰反射シートは、特に制限されるものではなく、いずれのタイプであってもよい。
【０１２９】
本実施形態の積層フィルムを有する再帰反射シートは、反射測定の０°照明、４５°円周受光により、標準の光Ｄ６５、２°視野の条件で測定したときのＸＹＺ表色系での色度座標（ｘ，ｙ）が、前述したＡＳＴＭ Ｄ４９５６における色度座標（ｘ，ｙ）の範囲のいずれかを満たすことが好ましい。本実施形態の再帰反射シートは黄緑色を呈することが好ましく、つまり前記色度座標（ｘ，ｙ）が（０．３８７，０．６１０）、（０．３６９，０．５４６）、（０．４２８，０．４９６）および（０．４６０，０．５４０）の４点で囲まれる範囲内にあることが好ましい。
【０１３０】
本実施形態の黄緑色を呈する再帰反射シートのＹ値は、前記測定条件にて４５以上であることが好ましい。Ｙ値を４５以上とすることで、蛍光色を呈する再帰反射シートの視認性をさらに向上させることが可能となる。
【０１３１】
再帰反射シートの構成としては、例えば、光の入射する方向から、アクリル樹脂層、ポリカーボネート樹脂フィルム（本実施形態のフィルム）、反射素子層、結合剤層がこの順に形成されている構成が挙げられる。また、再帰反射シートの保護と意匠性付与のために、アクリル樹脂層が表面に配置される。
【０１３２】
結合剤層の背面には、再帰反射シートの強度の向上、寸法安定性の改善、水分および／もしくは化学薬品等の浸入を防止する等の目的で、支持体層を配置することも可能である。この支持体層を構成する材料の例としては、樹脂、繊維、布、ステンレス鋼やアルミニウムなどの金属シート等が挙げられる。これらは、１種を単独で用いてもよく、２種以上を組み合わせて用いてもよい。
【０１３３】
結合剤層もしくは支持体層の背面には、再帰反射シートを金属板、木板、ガラス板、プラスティック板などに貼付するために接着剤層および該接着剤層保護のための剥離材層を設けることが可能である。接着剤および剥離材の材料は、特に制限されるものではなく、適宜選択することができる。
【０１３４】
例えば、カプセル型再帰反射シートは以下のようにして製造される。
【０１３５】
まず、仮支持体層にガラスビーズの上半球部分を一旦埋込み、ビーズの下半球部分とビーズ相互の間隙にわたって一面に金属膜を蒸着してから、これに密着して熱可塑性ポリマからなる支持フィルムを塗布形成する。次に、その面を更に耐熱性樹脂などからなるフィルムで被覆して反対側の上記仮支持体層を剥離し、露呈したガラスビーズの上半球部の上に本実施形態の積層フィルムを重ねる。次に、所望の独立小区画空室を作るための凸形網目パターンを有する金型によって、耐熱性樹脂などからなるフィルム側から加熱プレスし、支持フィルムを熱溶融して積層フィルムと部分的に密着させる。そして、上記パターンどおりの連結壁を形成して独立小区画空室を形成して、カプセル型再帰反射シートを製造する。
【０１３６】
また、積層フィルムのポリカーボネート樹脂フィルム側に直接上記のプリズム加工を施し、プリズム加工されていない側を表面側、プリズム加工側を再帰反射素子として、積層フィルムをそのままプリズム型再帰反射シートとすることもできる。この際、ポリカーボネート樹脂層側にプリズム加工をすることが好ましいが、必要に応じてアクリル樹脂層側にプリズム加工を施してもよい。
【０１３７】
積層フィルムをプリズム型再帰反射シートに加工する方法としては、例えば、まず熱プレスにより微細構造を有する積層フィルムを作製し、得られた積層フィルムと結合剤層もしくは結合剤層と支持体層が一体化したシートを網目状の突起を持った金型ロールとゴムロールの間に通して、密封封入構造を形成する方法が挙げられる。
【０１３８】
（実施例）
以下、本発明を実施例に基づいて説明する。尚、以下において、「部」は「質量部」を表し、「％」は「質量％」を表す。また、以下の説明で使用される略号は以下の通りである。
【０１３９】
ＭＭＡ：        メチルメタクリレート
ｎ−ＢＡ：      ｎ−ブチルアクリレート
Ｓｔ：          スチレン
１，３−ＢＤ：  １，３−ブチレングリコールジメタクリレート
ＡＭＡ：        アリルメタクリレート
ＣＨＰ：        クメンハイドロパーオキサイド
ｔ−ＢＨ：      ｔ−ブチルハイドロパーオキサイド
ｎ−ＯＭ：      ｎ−オクチルメルカプタン
ＥＤＴＡ：      エチレンジアミン四酢酸二ナトリウム
ＳＦＳ：        ソジウムホルムアルデヒドスルホキシレート（ロンガリット）
ＲＳ６１０ＮＡ：ポリオキシエチレンアルキルエーテルリン酸ナトリウム（東邦化学工業（株）製、商品名：フォスファノールＲＳ６１０ＮＡ）
積層フィルムおよび再帰反射シートについての各種評価は以下の方法により実施した。
【０１４０】
（１）積層フィルムの光学特性（全光線透過率およびヘーズ）
製造した直後の積層フィルムについて、アクリル樹脂層側を光源に向けて、積層フィルムの全光線透過率およびヘーズを測定した。
【０１４１】
なお、ヘーズはＪＩＳ  Ｋ７１３６に準拠して、日本電色工業（株）製のＮＤＨ２０００を用いて測定した。
【０１４２】
（２）積層フィルムの初期色度座標（ｘ，ｙ）
反射測定の０°照明、４５°円周受光、標準の光Ｃ、２°視野で測定した際に、ＸＹＺ表色系でのＸＹＺがそれぞれ、Ｘ＝９３．９６、Ｙ＝９５．９０、Ｚ＝１１３．０５を示す標準白色板を用意した。この標準白色板上に積層フィルムを乗せて、アクリル樹脂層側を、反射測定の０°照明、４５°円周受光により、標準の光Ｄ６５、２°視野の条件で色度座標を測定した。また、得られた色度座標（ｘ，ｙ）が、（０．３８７，０．６１０）、（０．３６９，０．５４６）、（０．４２８，０．４９６）および（０．４６０，０．５４０）の４点で囲まれる範囲内であるかどうかを確認した。
【０１４３】
なお、色度座標（ｘ，ｙ）は、日本電色工業（株）製のＳＥ−２０００を用いて測定した。
【０１４４】
（３）再帰反射シートの初期色度座標（ｘ，ｙ）およびＹ値
市販の３Ｍ社製のプリズム型再帰反射シート（Ｗｈｉｔｅ）上に積層フィルムを貼り合わせ、再帰反射シートを作製した。この再帰反射シートをステンレス板に貼り合わせ、アクリル樹脂層側を、反射測定の０°照明、４５°円周受光により、標準の光Ｄ６５、２°視野の条件で色度座標およびＹ値を測定した。また、得られた色度座標（ｘ，ｙ）が、（０．３８７，０．６１０）、（０．３６９，０．５４６）、（０．４２８，０．４９６）および（０．４６０，０．５４０）の４点で囲まれる範囲内であるかどうかを確認した。
【０１４５】
なお、色度座標（ｘ，ｙ）は日本電色工業（株）製のＳＥ−２０００を用いて測定した。
【０１４６】
［製造例１］
＜ポリカーボネート樹脂組成物の調整＞
ポリカーボネート樹脂（Ａ）１００部に、蛍光染料（Ｂ）、白色顔料（Ｃ）および抗酸化剤とを表１に示す配合量で添加し、ヘンシェルミキサーを用いて混合してポリカーボネート樹脂組成物を得た。蛍光染料（Ｂ）としては、チオキサンテン系染料のＣ．Ｉ．  Ｓｏｌｖｅｎｔ  Ｙｅｌｌｏｗ  ９８の単一成分のみからなる、大日精化工業（株）製の「ＤＩＭＩＣ  ＭＢＲ−Ｄ７０（商品名）」を用いた。白色顔料（Ｃ）としては、酸化チタン（粒子径：約２０ｎｍ、Ｃ．Ｉ．  Ｐｉｇｍｅｎｔ  Ｗｈｉｔｅ  １２）を４５質量％（顔料成分のみを１００質量％とした場合、９０質量％）含有する、大日精化工業（株）製の「ＤＩＭＩＣ  ＭＢＲ−００２ホワイト（商品名）」を用いた。抗酸化剤としては、ＢＡＳＦ社製のヒンダードフェノール系酸化防止剤である「イルガノックス１０７６（商品名）」およびＡＤＥＫＡ社製のホスファイト系酸化防止剤である「アデカスタブ２１１２（商品名）」を用いた。
【０１４７】
上記ポリカーボネート樹脂組成物を２９０℃に加熱した脱気式２軸混練押出機（東芝機械（株）製、商品名：ＴＥＭ−３５Ｂ）に供給し、混練してポリカーボネート樹脂組成物のペレット状物を得た。
【０１４８】
ポリカーボネート樹脂（Ａ）としては、Ｓ−３０００（三菱エンジニアリングプラスチックス（株）製、ＭＶＲ＝１４ｃｍ３／１０ｍｉｎ（３００℃、１．２ｋｇｆ））を用いた。
【０１４９】
［製造例２］
＜アクリル樹脂組成物の調整＞
アクリル樹脂（Ｄ）１００部に、紫外線吸収剤および抗酸化剤とを表１に示す配合量で添加し、ヘンシェルミキサーを用いて混合してアクリル樹脂組成物を得た。紫外線吸収剤としては、ＢＡＳＦ（株）製のベンゾトリアゾール系紫外線吸収剤である「チヌビン２３４（商品名）」およびＡＤＥＫＡ社製のベンゾトリアゾール系紫外線吸収剤である「アデカスタブＬＡ３１」を用いた。抗酸化剤としては、ＢＡＳＦ社製のヒンダードフェノール系酸化防止剤である「イルガノックス１０７６（商品名）」を用いた。
【０１５０】
上記アクリル樹脂組成物を２４０℃に加熱した脱気式２軸混練押出機（東芝機械（株）製、商品名：ＴＥＭ−３５Ｂ）に供給し、混練してアクリル樹脂組成物のペレット状物を得た。
【０１５１】
アクリル樹脂（Ｄ）としては、ダイヤナールＢＲ−７５（三菱レイヨン（株）製、還元粘度０．０６０ｌ／ｇ、ＪＩＳ  Ｋ７１９１の１．８ＭＰａにおける荷重たわみ温度８９℃）を用いた。
【０１５２】
［実施例１］
製造例１および製造例２で得られたポリカーボネート樹脂組成物のペレットおよびアクリル樹脂組成物のペレットを、除湿乾燥機にて８０℃で一昼夜乾燥させた。
【０１５３】
乾燥させた製造例１のぼりカーボネート樹脂組成物のペレットをシリンダー温度２７０〜３２０℃の４０ｍｍφの単軸押出機に供給し、乾燥させた製造例２のアクリル樹脂組成物のペレットをシリンダー温度２３０〜２６０℃の３０ｍｍφの単軸押出機に供給し、個別に溶融可塑化し、２６０℃に加熱したマルチマニホールドダイに供給し、ポリカーボネート樹脂側が１４０℃の第１冷却ロールと９０℃の第２冷却ロールに接するようにフィルムを搬送し、ポリカーボネート樹脂層とアクリル樹脂層の２層構造からなる積層フィルムを得た。この積層フィルムの厚みは、ポリカーボネート樹脂層が１５０μｍ、アクリル樹脂層が５０μｍ、総厚みが２００μｍであった、
得られた積層フィルムのヘーズは、６．４％を示し、透明性に優れるフィルムであった。色度座標（ｘ，ｙ）は、（０．３８７，０．６１０）、（０．３６９，０．５４６）、（０．４２８，０．４９６）および（０．４６０，０．５４０）の４点で囲まれる範囲内にあった。
【０１５４】
また、得られた積層フィルムのポリカーボネート樹脂フィルム側を再帰反射シートに貼り合わせ、アクリル樹脂層側から測定した色度座標（ｘ，ｙ）は、（０．３８７，０．６１０）、（０．３６９，０．５４６）、（０．４２８，０．４９６）および（０．４６０，０．５４０）の４点で囲まれる範囲内にあり、Ｙ値は４７であった。
【０１５５】
結果を表１に示す。
【０１５６】
［実施例２］
白色顔料（Ｃ）を表１に示す添加量とした以外は、実施例１と同様にして積層フィルム及び再帰反射シートを製造し、評価した。
【０１５７】
得られた積層フィルムのヘーズは、９．９％を示し、透明性のある積層フィルムであった。色度座標（ｘ，ｙ）は、（０．３８７，０．６１０）、（０．３６９，０．５４６）、（０．４２８，０．４９６）および（０．４６０，０．５４０）の４点で囲まれる範囲内にあった。
【０１５８】
また、得られた積層フィルムのポリカーボネート樹脂フィルム側を再帰反射シートに貼り合わせ、アクリル樹脂層側から測定した色度座標（ｘ，ｙ）は、（０．３８７，０．６１０）、（０．３６９，０．５４６）、（０．４２８，０．４９６）および（０．４６０，０．５４０）の４点で囲まれる範囲内にあり、Ｙ値は５１であった。
【０１５９】
結果を表１に示す。
【０１６０】
［実施例３］
白色顔料（Ｃ）を表１に示す添加量とした以外は、実施例１と同様にして積層フィルム及び再帰反射シートを製造し、評価した。
【０１６１】
得られた積層フィルムのヘーズは、１５．５％を示し、透明性のある積層フィルムであった。色度座標（ｘ，ｙ）は、（０．３８７，０．６１０）、（０．３６９，０．５４６）、（０．４２８，０．４９６）および（０．４６０，０．５４０）の４点で囲まれる範囲内にあった。
【０１６２】
また、得られた積層フィルムのポリカーボネート樹脂フィルム側を再帰反射シートに貼り合わせ、アクリル樹脂層側から測定した色度座標（ｘ，ｙ）は、（０．３８７，０．６１０）、（０．３６９，０．５４６）、（０．４２８，０．４９６）および（０．４６０，０．５４０）の４点で囲まれる範囲内にあり、Ｙ値は５５であった。
【０１６３】
結果を表１に示す。
【０１６４】
［実施例４］
白色顔料（Ｃ）を表１に示す添加量とした以外は、実施例１と同様にして積層フィルム及び再帰反射シートを製造し、評価した。
【０１６５】
得られた積層フィルムのヘーズは、２６．２％を示し、透明性には劣るフィルムであった。色度座標（ｘ，ｙ）は、（０．３８７，０．６１０）、（０．３６９，０．５４６）、（０．４２８，０．４９６）および（０．４６０，０．５４０）の４点で囲まれる範囲内にあった。
【０１６６】
また、得られた積層フィルムのポリカーボネート樹脂フィルム側を再帰反射シートに貼り合わせ、アクリル樹脂層側から測定した色度座標（ｘ，ｙ）は、（０．３８７，０．６１０）、（０．３６９，０．５４６）、（０．４２８，０．４９６）および（０．４６０，０．５４０）の４点で囲まれる範囲内にあり、Ｙ値は６２であった。
【０１６７】
結果を表１に示す。
【０１６８】
［実施例５］
白色顔料（Ｃ）を表１に示す添加量とした以外は、実施例１と同様にして積層フィルム及び再帰反射シートを製造し、評価した。
【０１６９】
得られた積層フィルムのヘーズは、３８．３％を示し、透明性には劣るフィルムであった。色度座標（ｘ，ｙ）は、（０．３８７，０．６１０）、（０．３６９，０．５４６）、（０．４２８，０．４９６）および（０．４６０，０．５４０）の４点で囲まれる範囲内にあった。
【０１７０】
また、得られた積層フィルムのポリカーボネート樹脂フィルム側を再帰反射シートに貼り合わせ、アクリル樹脂層側から測定した色度座標（ｘ，ｙ）は、（０．３８７，０．６１０）、（０．３６９，０．５４６）、（０．４２８，０．４９６）および（０．４６０，０．５４０）の４点で囲まれる範囲内にあり、Ｙ値は６７であった。
【０１７１】
結果を表１に示す。
【０１７２】
［比較例］
白色顔料（Ｃ）を添加しなかったこと以外は、実施例１と同様にして積層フィルム及び再帰反射シートを製造し、評価した。
【０１７３】
得られた積層フィルムのヘーズは、３．３％を示し、透明性に優れるフィルムであった。色度座標（ｘ，ｙ）は、（０．３８７，０．６１０）、（０．３６９，０．５４６）、（０．４２８，０．４９６）および（０．４６０，０．５４０）の４点で囲まれる範囲内にあった。
【０１７４】
また、得られた積層フィルムのポリカーボネート樹脂フィルム側を再帰反射シートに貼り合わせ、アクリル樹脂層側から測定した色度座標（ｘ，ｙ）は、（０．３８７，０．６１０）、（０．３６９，０．５４６）、（０．４２８，０．４９６）および（０．４６０，０．５４０）の４点で囲まれる範囲内にあり、Ｙ値は４１であり、輝度に劣る結果となった。
【０１７５】
結果を表１に示す。
【０１７６】
【表１】
2015147915.tif 000002
【０１７７】
以上説明したように、本実施形態によれば、蛍光性を有し、耐候性に優れ、視認性に優れる再帰反射シートを得ることができる積層フィルムを提供することができる。また、本実施形態によれば、耐候性、視認性および再帰反射性能に優れた再帰反射シートを提供することができる。
【図１】
2015147915.tif 000003
【図２】
2015147915.tif 000004
【図３】
2015147915.tif 000005